(57)【要約】 【課題】  広色域による色再現性および白表示の際の色つきを防止する電気光学装置、電子機器を提供する。【解決手段】  射出光の分光特性において複数のピーク波長を有する照明装置と、複数の着色部が設けられたカラーフィルタとを備える電気光学装置であって、照明装置の分光特性における複数のピーク波長のうちで、略中央のピーク波長の強度が他のピーク波長の強度よりも低いことを特徴とする。【選択図】        図５
2005338370.tif 000002
【特許請求の範囲】
【請求項１】
出射光の分光特性において複数のピーク波長を有する照明装置と、複数の着色部が設けられたカラーフィルタとを備える電気光学装置であって、
前記照明装置の分光特性における複数のピーク波長のうちで、略中央のピーク波長の強度が他のピーク波長の強度よりも低いことを特徴とする電気光学装置。
【請求項２】
前記照明装置が分光特性において３色のピーク波長を有し、前記カラーフィルタに４色の着色部を設け、前記照明装置の分光特性における３色のピーク波長のうちで、中央に位置するピーク波長の強度が他のピーク波長の強度よりも低いことを特徴とする請求項１に記載の電気光学装置。
【請求項３】
前記カラーフィルタが、Ｒ（赤）、Ｇ（緑）、Ｂ（青）およびＣ（シアン）の４色の着色部を有することを特徴とする請求項１または請求項２に記載の電気光学装置。
【請求項４】
前記カラーフィルタが、Ｒ（赤）、Ｇ（緑）、Ｂ（青）、Ｃ（シアン）およびＹ（黄）
の５色の着色部を有することを特徴とする請求項１に記載の電気光学装置。
【請求項５】
前記照明装置の分光特性において前記３色のピーク波長は、Ｒ（赤）、Ｇ（緑）およびＢ（青）の３色から構成され、前記Ｇ（緑）のピーク波長の強度が、Ｒ（赤）およびＢ（緑）のピーク波長の強度よりも低いことを特徴とする請求項１乃至４のいずれか１項に記載の電気光学装置。
【請求項６】
前記照明装置の分光特性において前記Ｇ（緑）のピーク波長の強度は、前記Ｂ（青）のピーク波長の強度の略１／２以下であることを特徴とする請求項１乃至５のいずれか１項に記載の電気光学装置。
【請求項７】
前記照明装置の分光特性において前記カラーフィルタの前記Ｃ（シアン）のピーク波長に対応する前記照明装置での強度が、前記照明装置の前記Ｇ（緑）のピーク波長の強度の略１／４以上であることを特徴とする請求項１乃至６のいずれか１項に記載の電気光学装置。
【請求項８】
請求項１乃至７のいずれか１項に記載の電気光学装置を備えることを特徴とする電子機器。
【発明の詳細な説明】
【技術分野】
【０００１】
本発明は、電気光学装置、電子機器に関する。
【背景技術】
【０００２】
従来から、液晶表示装置は非発光型であるため、光源として周囲光を利用する反射型や特定の光源を利用する透過型、これらの両方の特性を備えている半透過反射型等の液晶表示装置が広く知られている。この中で、透過型、半透過型と呼ばれる液晶表示装置は、主としてバックライトを利用することによって液晶表示装置を発光させている。
ところで、最終的に液晶表示画面から発光される色は、主としてバックライトの分光特性とカラーフィルタの分光特性との整合（マッチング）が大きく関係している。このような特性を考慮して、バックライトとカラーフィルタとの分光特性を整合させることにより、広色域の色再現を実現する液晶表示装置が提案されている（例えば、特許文献１）。
【特許文献１】特開平６−４２０２９号公報
【発明の開示】
【発明が解決しようとする課題】
【０００３】
しかしながら、上記液晶表示装置は、カラーフィルタがＲ（赤）、Ｇ（緑）およびＢ（青）の３色によって構成されているために、人間が認識可能な色の領域よりも狭く、カラーフィルタの３原色での色再現には限界があるという問題があった。
そこで、Ｒ（赤）、Ｇ（緑）およびＢ（青）の３原色に、第４の色Ｃ（シアン）を加えたカラーフィルタを構成とする液晶表示装置が提案されている。このようにカラーフィルタに第４の色を加えることにより、カラーフィルタの３原色による色再現と比較して広色域の色再現を実現することができる。
ところが、上記特許文献１に開示の液晶表示装置は、色再現がバックライトとカラーフィルタとの分光特性の整合により決定されるにもかかわらず、バックライトの分光特性を考慮していないという問題があった。すなわち、一般に使用するバックライトを上記４色カラーフィルタに使用すると、カラーフィルタのＣ（シアン）は、波長がＧ（緑）の波長に近いため、Ｇ（緑）の波長領域からＣ（シアン）領域の波長の強度が２倍以上となってしまい、白表示のときに色つきが生じるという問題があった。
【０００４】
本発明は、上記課題に鑑みてなされたものであり、その目的は、広色域による色再現性および白表示の際の色つきを防止する電気光学装置、電子機器を提供することにある。
【課題を解決するための手段】
【０００５】
本発明は、上記課題を解決するために、出射光の分光特性において複数のピーク波長を有する照明装置と、複数の着色部が設けられたカラーフィルタとを備える電気光学装置であって、前記照明装置の分光特性における複数のピーク波長のうちで、略中央のピーク波長の強度が他のピーク波長の強度よりも低いことを特徴とする。
より具体的には、前記照明装置が分光特性において３色のピーク波長を有し、前記カラーフィルタに４色の着色部を設け、前記照明装置の分光特性における３色のピーク波長のうちで、中央に位置するピーク波長の強度が他のピーク波長の強度よりも低いことを特徴とする。
また、前記カラーフィルタが、Ｒ（赤）、Ｇ（緑）、Ｂ（青）およびＣ（シアン）の４色の着色部を有することも好ましい。
また、前記カラーフィルタが、Ｒ（赤）、Ｇ（緑）、Ｂ（青）、Ｃ（シアン）およびＹ（黄）の５色の着色部を有することも好ましい。
さらに、具体的には、前記照明装置の分光特性において前記３色のピーク波長は、Ｒ（赤）、Ｇ（緑）およびＢ（青）の３色から構成され、前記Ｇ（緑）のピーク波長の強度が、Ｒ（赤）およびＢ（緑）のピーク波長の強度よりも低いことを特徴とする。
【０００６】
カラーフィルタに色の３原色であるＲ（赤）、Ｇ（緑）、Ｂ（青）に加え、第４の色であるＣ（シアン）、第５の色であるＹ（黄）の着色部を設けた場合、一般的に、このＣ（シアン）およびＹ（黄）の分光特性による波長は、Ｇ（緑）の波長に近いという特性を有する。そうすると、射出光の分光特性が、色の３原色であるＲ（赤）、Ｇ（緑）およびＢ（青）のピーク波長を有し、それぞれのピーク波長の強度がほぼ一致する照明装置を上記カラーフィルタに組み合わせた場合、上述したように、カラーフィルタに設けられたＣ（シアン）の波長は、照明装置のＧ（緑）のピーク波長に近い。そのため、得られるカラーフィルタの分光特性として、Ｂ（青）のピーク波長の強度に対して、Ｇ（緑）からＣ（シアン）の波長領域の強度が２倍以上となってしまう。その結果、もともと３色の着色部Ｒ（赤）、Ｇ（緑）およびＢ（青）を有するカラーフィルタを用いる場合には、白色を再現することが可能であったにもかかわらず、カラーフィルタに第４のＣ（シアン）または第５のＹ（黄）を設けたために、白色表示の際に色づいてしまった。
【０００７】
上記構成によれば、Ｇ（緑）のピーク波長の強度が、Ｒ（赤）およびＢ（青）のピーク波長の強度よりも低い照明装置を使用するため、カラーフィルタのＣ（シアン）の着色部を通過する光強度を減少させることができるとともに、Ｇ（緑）の着色部を通過する光強度についても減少させることができる。この結果、Ｃ（シアン）からＧ（緑）の波長領域の強度を略１／２以下にすることができ、白表示の際の色つきを防止することができるだけでなく、４色のカラーフィルタを使用しているため広色域の色再現性を実現することができる。
【０００８】
または、前記照明装置の分光特性において前記Ｇ（緑）のピーク波長の強度は、前記Ｂ（青）のピーク波長の強度の略１／２以下であることも好ましい。
さらには、前記照明装置の分光特性において前記カラーフィルタの前記Ｃ（シアン）のピーク波長に対応する前記照明装置での強度が、前記照明装置の前記Ｇ（緑）のピーク波長の強度の略１／４以上であることも好ましい。
【０００９】
このように、Ｇ（緑）のピーク波長の強度をＢ（青）のピーク波長の強度の１／２以下にすることにより、カラーフィルタのＣ（シアン）の着色部を通過する照明装置から射出されるＧ（緑）のピーク波長の強度を減少させることができる。これにより、白表示の際の色つきを防止することができる。また、カラーフィルタ７４のシアン（Ｃ）着色部６２Ｃのピーク波長に対応するバックライト５０ａでの強度が、Ｇ（緑）のピーク波長の強度の略１／４以上にすることにより、カラーフィルタのＣ（シアン）の着色部を通過する一定の光の強度を確保することができ、Ｃ（シアン）のカラーフィルタによる色再現性を犠牲をにすることなく、広色域の色再現性を実現することができる。なお、詳細については、後述する実施の形態において説明する。
【００１０】
また、本願発明は、上記電気光学装置を備えることを特徴とする。このような構成によれば、白表示の際の色つきを防止することができるとともに、広色域の色再現を実現することができる。
【発明を実施するための最良の形態】
【００１１】
以下、本発明の実施形態につき、図面を参照して説明する。なお、以下の説明に用いる各図面では、各層や各部材を認識可能な大きさとするため、各層や各部材毎に縮尺を適宜変更している。
【００１２】
［第１の実施の形態］
以下に、本実施の形態における液晶表示装置(電気光学装置)の概略構成について図面を参照して説明する。
図１は、液晶表示装置６８の構成を模式的に示す分解斜視図である。図１に示す液晶表示装置６８は、スイッチング素子に薄膜ダイオード（Thin Film Diode；以下、ＴＦＤと称する）を使用したアクティブマトリクス型の液晶表示装置６８である。なお、上記以外のアクティブマトリクス型の液晶表示装置やパッシブマトリクス型の液晶表示装置を本実施の形態に適用することも可能である。
【００１３】
図１に示すように、液晶表示装置６８は、アレイ基板５４とこの基板に対向して配置されたカラーフィルタ基板６４とがシール材によって貼り合わされ、このシール材により区画された領域内に液晶（不図示）が封入、保持された構成となっている。そして、アレイ基板５４とカラーフィルタ基板６４の外側のそれぞれには、偏光板５２および偏光板６６が配置され、さらに偏光板５２の外側には、バックライト５０ａが配置されている。なお、この液晶にはネマチック液晶等が採用され、液晶表示装置６８の動作モードとしてツイステッドネマチック（ＴＮ）モードが採用されている。
【００１４】
アレイ基板５４に対向するカラーフィルタ基板６４側（内側）には、複数の走査線と複数のデータ線とがマトリクス状に交差して形成され、この走査線とデータ線との交点にはそれぞれスイッチング素子であるＴＦＤが形成されている。そして、このＴＦＤは画素電極に接続されている。このように、画素５６はスイッチング素子であるＴＦＤとこのＴＦＤに接続される画素電極とから構成されている。さらに１画素５６はカラーフィルタ基板６４に着色される４色、Ｒ（赤）、Ｇ（緑）、Ｂ（青）およびＣ（シアン）のそれぞれに対応して４つのサブ画素から構成されている。
【００１５】
図２は、本実施の形態における上記液晶表示装置６８のカラーフィルタの概略構成を示す断面図である。図２に示すように、カラーフィルタ基板６４上のアレイ基板５４側（内側）には、隣接する画素領域からの光洩れを防止するため、ブラックマトリクス７２が額縁状に形成されている。そして、このブラックマトリクス７２により区画された領域には、カラーフィルタ７４が形成されている。カラーフィルタ７４は、着色部６２Ｒ（赤）、６２Ｇ（緑）、６２Ｂ（青）および６２Ｃ（シアン）の４色の顔料等から構成され、上述したサブ画素に対応するように形成されている。また、このカラーフィルタ基板６４上には、平坦化および顔料等の漏出を防止するために保護膜が形成され、さらに、その保護膜上には透明共通電極６０（ＩＴＯ；Indium Tin Oxide）が形成されている。
【００１６】
図３は、上記カラーフィルタ７４の分光特性を示す図である。図３に示すように、カラーフィルタ７４の分光特性は、短波側から４４５ｎｍ付近にＢ（青）、５０５ｎｍ付近にＣ（シアン）、５５０ｎｍ付近にＧ（緑）および７００ｎｍ付近にＲ（赤）のピーク波長を有している。そして、このそれぞれのピーク波長の透過率は、Ｂ（青）が５２％、Ｃ（シアン）が７０％、Ｇ（緑）が７５％、Ｙ（黄）が９２％であり、本実施の形態においては、Ｂ（青）の透過率が低いカラーフィルタ７４を使用している。なお、図３に示すグラフのＸ軸はバックライト５０ａから射出される光の波長（ｎｍ）の分光特性を表し、Ｙ軸はバックライト５０ａから射出される光がバックライト５０ａを通過する透過率（％）を表している。また、カラーフィルタ７４の着色部の配置順序は、図３においては、Ｒ（赤）、Ｇ（緑）、Ｂ（青）およびＣ（シアン）の順番に配置したが、これとは異なる配置順序にすることも好ましい。
【００１７】
また、アレイ基板５４とカラーフィルタ基板６４との外側には偏光板５２、６６とがそれぞれ配置され、偏光板５２に形成される偏光軸は、カラーフィルタ基板６４に形成される偏光軸と互いに直交して配置されている。
【００１８】
そして、アレイ基板５４側の偏光板５２の外側には、バックライト５０ａが配置されている。図４（ａ）は、本実施の形態におけるバックライト５０ａの概略構成を示す図であり、図４（ｂ）は、図４（ａ）のＢ−Ｂ線に沿った断面図である。
図４（ａ）に示すように、バックライト５０ａは、光源であるＲＧＢ色ＬＥＤ３０と、このＲＧＢ色ＬＥＤ３０から射出される光を拡散する拡散シート３６と、拡散され入射した光を面発光させる面状導光板３２とを備えている。
【００１９】
本実施の形態において、バックライト５０ａの光源として使用するＲＧＢ色ＬＥＤ３０は、Ｒ（赤）、Ｇ（緑）およびＢ（青）のＬＥＤが１つのパッケージに搭載され、これらの各色が発光することにより白色を発光するようになっている。このバックライト５０ａの分光特性は、図５（ａ）に示すように、短波側から４６０ｎｍ付近にＢ（青）、５４０ｎｍ付近にＧ（緑）および６４０ｎｍ付近にＲ（赤）のピーク波長を有している。なお、Ｒ（赤）、Ｇ（緑）およびＢ（青）のＬＥＤ３０をそれぞれ別のパッケージに搭載させて一つのＬＥＤ３０を構成することも好ましい。このような複数のＲＧＢ色ＬＥＤ３０が、発光面を拡散シート３６および面状導光板３２側にして互いに隣接して一列に配置されている。図４（ａ）においては、ＲＧＢ色ＬＥＤ３０は、それぞれ離間して配置させているが、ＲＧＢ色ＬＥＤ３０を互いに接触させて配置することも好ましい。
このように光源としてＲＧＢ色ＬＥＤを使用することにより、白色ＬＥＤ、近紫外ＬＥＤ等のように蛍光体を介さずにＲＧＢの各発光色をそのまま使用することができるため、色の３原色であるＲ（赤）、Ｇ（緑）およびＢ（青）のピーク波長を得ることができる。また、ＲＧＢ色ＬＥＤは、Ｒ（赤）、Ｇ（緑）およびＢ（青）のＬＥＤが搭載されているため、それぞれのピーク波長の強度を制御することができる。
【００２０】
拡散シート３６は、例えばアクリル系樹脂から構成され、ＲＧＢ色ＬＥＤ３０の発光面側に配置されている。この拡散シート３６の断面形状は鋸歯状に形成され、ＲＧＢ色ＬＥＤ３０から射出された光を面状導光板３２の厚さ方向に散乱、拡散し、均一に面状導光板３２に光を射出するようになっている。なお、ＲＧＢ色ＬＥＤ３０は、拡散シート３６に接触するように配置することも好ましい。
【００２１】
面状導光板３２は、ＲＧＢ色ＬＥＤ３０の発光面側に拡散シート３６を介して配置されている。この面状導光板３２は、例えば、透明なアクリル樹脂から構成され、ＲＧＢ色ＬＥＤ３０から射出された光が、面状導光板３２の側面から入射し、面状導光板３２内部のアクリル板によって全反射を繰り返して直進するようになっている。そして、面状導光板３２の下側の主面には、複数の溝が形成されている。この複数の溝は、面状導光板３２の下側の主面に微細傾斜面を複数設けることにより形成する。また、面状導光板３２に形成される溝は、面状導光板３２から均一に光を射出するために、ＲＧＢ色ＬＥＤ３０の入射端面に近い領域に形成される場合には粗く、遠い領域に形成される場合には密に形成されている。この溝によってＲＧＢ色ＬＥＤ３０から射出された光の入射角を変更させて、面状導光板３２から均一な光を射出することが可能となっている。なお、面状導光板３２に上記複数の溝を形成する代わりに、複数の反射ドットを形成し、ＲＧＢ色ＬＥＤ３０から射出された光の入射角を変更させて、面状導光板３２に均一した光を射出することも好ましい。また、面状導光板３２の上面に上述した拡散シート等を配置することが好ましい。このようにして、ＲＧＢ色ＬＥＤ３０から射出された光を、面状導光板３２によって面発光させて観察者方向に射出することができる。
【００２２】
リフレクター３８は、ＲＧＢ色ＬＥＤ３０および拡散シート３６を覆うようにして形成されている。すなわち、リフレクター３８の断面はコの字状に形成され、この内側にはＲＧＢ色ＬＥＤ３０が配置されている。このような構造によってリフレクター３８は、光源であるＲＧＢ色ＬＥＤ３０から射出される光をリフレクター３８内部において反射させ、面状導光板３２の方向に導くことができる。
【００２３】
このように、バックライト５０ａから照射された光は、入射側偏光板５２の偏光軸に沿った直線偏光に変換されて、アレイ基板５４から液晶層に入射する。この直線偏光は、電界無印加状態の液晶を透過する過程で、液晶分子のねじれ方向に沿って所定角度だけ旋回し、出射側偏光板６６を透過する。これにより、電界無印加時には白表示が行われる（ノーマリーホワイトモード）。一方、液晶に電界を印加すると、液晶に入射した直線偏光は旋回しないので、出射側偏光板６６を透過しない。これにより、電界無印加時には黒表示が行われる。なお、印加する電界の強さによって階調表示を行うことも可能である。
【００２４】
上述したように、本実施の形態においては、Ｒ（赤）、Ｇ（緑）Ｂ（青）およびＣ（シアン）の４色の着色部を有するカラーフィルタ７４を使用している。また、バックライト５０ａは、短波側からＢ（青）、Ｇ（緑）およびＲ（赤）の順にピーク波長を有し、このそれぞれのピーク波長の強度がほぼ一致するものを使用している。
このように、ブラックライト５０ａから射出される３つのピーク波長の強度が一致している場合、上記背景技術にも記載した通り、液晶表示装置６８が白表示に色つきが発生してしまう。すなわち、カラーフィルタ７４に設けられている着色部Ｃ（シアン）の波長は、Ｇ（緑）の波長に近い。そのため、カラーフィルタ７４の分光特性は、バックライト５０ａから射出されるＧ（緑）のピーク波長によって、Ｇ（緑）の波長領域からＣ（シアン）波長領域の強度が２倍以上となってしまい、白表示のときに色が発生してしまう。本実施の形態においては、このように白表示の際の色つきを回避するために、上記分光特性を有するバックライト５０ａのピーク波長の強度を以下のように制御している。ここで、基準となる白色は、Ｒ（赤）、Ｇ（緑）およびＢ（青）の加法混色により表現したものであり、このときの色温度は６５００Ｋに設定している。よって、このような色温度６５００Ｋになるようにバックライト５０ａを制御する。
【００２５】
具体的には、バックライト５０ａから射出されるＢ（青）のピーク波長の強度等を制御することによって、上記条件の白温度が６５００Ｋを得ることができる。Ｇ（緑）のピーク波長の強度の制御方法については、各ＬＥＤ３０に接続される電流制限抵抗を調整することにより、各ＬＥＤ３０から射出される光のピーク波長の強度を制御することができる。本実施の形態においては、Ｇ（緑）のピーク波長の強度をＢ（青）のピーク波長の強度の１／２以下にする場合には、Ｇ（緑）のＬＥＤ３０に接続される電流制限抵抗を他の電流制限抵抗より大きくすることにより、Ｇ（緑）のＬＥＤ３０から射出される輝度、すなわち、ピーク波長の強度を小さくする。このようにして、Ｇ（緑）のＬＥＤ３０から射出される光のピーク波長の強度を、Ｂ（青）のＬＥＤ３０から射出される光のピーク波長の強度の１／２以下に制御することができる。なお、上記ＬＥＤ３０等を駆動する回路等については、本実施の形態においては説明を省略する。なお、Ｇ（緑）のＬＥＤ３０から射出される光のピーク波長の強度は、Ｂ（青）のＬＥＤ３０から射出される光のピーク波長の強度の１／５以上とすることが好ましい。
【００２６】
図５（ａ）は、上記基準である白表示（色温度６５００Ｋ）にするために、ＲＧＢ色ＬＥＤ３０を構成するＲ（赤）、Ｇ（緑）およびＢ（青）のＬＥＤ３０のうち、主にＧ（緑）のＬＥＤ３０のピーク波長の強度を制御した場合の分光特性を示す図である。図５（ａ）に示すように、Ｇ（緑）のピーク波長の強度が、Ｂ（青）のピーク波長の強度の１／２以下となっている。詳細には、表１に示すように、Ｂ（青）のピーク波長の強度を１とした場合に、バックライト５０ａのＧ（緑）のピーク波長の強度比(以下、強度比１と呼ぶ)は０．２８１となっている。このように、バックライト５０ａを白色の色温度である６５００Ｋに合わせた場合には、Ｇ（緑）のピーク波長の強度がＢ（青）のピーク波長の強度の１／２以下となっている。また、Ｇ（緑）のピーク波長の強度は、Ｂ（青）のピーク波長の強度の１／５以上となっている。
【００２７】
【表１】
2005338370.tif 000003
【００２８】
また、上述したように、Ｇ（緑）のＬＥＤ３０のピーク波長の強度を制御した場合に、図５（ａ）に示すように、カラーフィルタ７４のシアン（Ｃ）着色部６２Ｃのピーク波長に対応するバックライト５０ａでの強度が、Ｇ（緑）のピーク波長の強度の約１／４以上となっている。さらに、詳細には、上記表１に示すように、Ｇ（緑）のピーク波長の強度を１とした場合に、カラーフィルタ７４のシアン（Ｃ）着色部６２Ｃのピーク波長に対応するバックライト５０ａでの強度比(以下、強度比２と呼ぶ)は０．３７９となっている。このように、カラーフィルタ７４のＣ（シアン）の着色部６２Ｃを通過する一定の光強度を確保することができ、Ｃ（シアン）のカラーフィルタ７４による色再現性を犠牲にすることなく、広色域の色再現性を実現することができる。
【００２９】
続いて、上記バックライト５０ａの分光特性とは異なる特性を有するバックライト５０ｂを使用して、白色の色温度である６５００Ｋになるようにバックライト５０ａを制御する。バックライト５０ｂの分光特性は、図５（ｂ）に示すように、短波側から４４５ｎｍ付近にＢ（青）、５３０ｎｍ付近にＧ（緑）および６４５ｎｍ付近にＲ（赤）のピーク波長を有している。このような特性を有するバックライト５０ｂを使用して、上記と同様の方法により上記基準の白色を得るために、Ｇ（緑）のＬＥＤ３０のピーク波長の強度を制御したところ、図５（ｂ）および上記表１に示すように、強度比１は０．３０２となりＧ（緑）のピーク波長の強度はＢ（青）のピーク波長の強度の約１／２以下となっている。また、Ｇ（緑）のピーク波長の強度は、Ｂ（青）のピーク波長の強度の１／５以上となっている。さらに、強度比２は０．６２９となり、カラーフィルタ７４のシアン（Ｃ）着色部６２Ｃのピーク波長に対応するバックライト５０ａでの強度は、Ｇ（緑）のピーク波長の強度の約１／４以上となっている。
【００３０】
このように本実施の形態によれば、Ｇ（緑）のピーク波長の強度が、Ｒ（赤）およびＢ（緑）のピーク波長の強度よりも低いバックライト５０を使用するため、カラーフィルタ７４のＣ（シアン）の着色部６２Ｃを通過する光強度を減少させることができるとともに、Ｇ（緑）の着色部６２Ｇを通過する光強度についても減少させることができる。この結果、Ｃ（シアン）からＧ（緑）の波長領域の強度を１／２以下にすることができ、白表示の際の色つきを防止することができるだけでなく、４色のカラーフィルタ７４を使用している広色域の色再現性を実現することができる。
【００３１】
［第２の実施の形態］
上記第１の実施の形態において、カラーフィルタ７４は、着色部６２Ｒ（赤）、６２Ｇ（緑）、６２Ｂ（青）および６２Ｃ（シアン）の４色の顔料等から構成され、この６２Ｂ（青）におけるＢ（青）のピーク波長の透過率は５２％であり、透過率の低いカラーフィルタ７４を使用していた。これに対して、本実施の形態においては、上記カラーフィルタ７４の着色部を構成していた顔料を代えることによって、着色部６２ＢにおけるＢ（青）のピーク波長の透過率を５２％から７２％に向上させている点において異なる。このように、上記基準の白色を得るためにカラーフィルタ７４の着色部６２Ｂの透過率を変化させた場合であっても、上記関係すなわち、Ｇ（緑）のピーク波長の強度がＢ（青）のピーク波長の強度の１／２以下、Ｃ（シアン）のピーク波長の強度がＧ（緑）のピーク波長の強度の１／４以上、という関係が成立する。以下に、上記第１の実施の形態と異なる構成等について説明し、同様の構成等については説明を省略する。
【００３２】
図６は、上記カラーフィルタ７４の分光特性を示す図である。図６に示すように、カラーフィルタ７４の分光特性は、短波側から４６０ｎｍ付近にＢ（青）、５０５ｎｍ付近にＣ（シアン）、５５０ｎｍ付近にＧ（緑）および７００ｎｍ付近にＲ（赤）のピーク波長を有している。そして、このそれぞれのピーク波長の透過率は、Ｂ（青）が７２％、Ｃ（シアン）が７０％、Ｇ（緑）が７５％、Ｙ（黄）が９２％であり、上記第１の実施の形態と比較して、Ｂ（青）の波長の透過率が高いカラーフィルタ７４を使用している。なお、図６に示すグラフのＸ軸はバックライト５０ａから射出される光の分光特性の波長（ｎｍ）を表し、Ｙ軸はバックライト５０ａから射出される光がバックライト５０ａを通過する透過率（％）を表している。
【００３３】
上記第１の実施の形態において説明したように、本実施の形態において、基準となる白色の色温度は６５００Ｋである。そのため、カラーフィルタ７４から発光される光の温度が６５００Ｋとなるように、バックライト５０ａから射出されるピーク波長の強度をカラーフィルタ７４の波長透過率を考慮して制御する。なお、本実施の形態においては、上記第１の実施の形態で使用したバックライト５０ａと同様のものを使用する。
【００３４】
図７（ａ）は、上記基準である白表示（色温度６５００Ｋ）にするために、ＲＧＢ色ＬＥＤ３０を構成するＲ（赤）、Ｇ（緑）およびＢ（青）のＬＥＤ３０のうち、主にＧ（緑）のＬＥＤ３０のピーク波長の強度を制御した場合の分光特性を示す図である。このバックライト５０ａの分光特性は、図７（ａ）に示すように、短波側から４６０ｎｍ付近にＢ（青）、５４０ｎｍ付近にＧ（緑）および６４０ｎｍ付近にＲ（赤）のピーク波長を有している。
【００３５】
図７（ａ）に示すように、カラーフィルタ７４の着色部６２Ｂを通過するＢ（青）の波長の透過率を５２％から７２％に向上させた場合は、バックライト５０ａから射出されるＢ（青）のピーク波長の強度が低くなっており、Ｇ（緑）のピーク波長の強度についても上記第１の実施の形態と比較して低くなっている。また、図７（ａ）に示すように、Ｇ（緑）のピーク波長の強度が、Ｂ（青）のピーク波長の強度の１／２以下となっている。詳細には、表２に示すように、強度比１は０．４３２となっている。このように、カラーフィルタ７４の着色部６２Ｂの透過率を変更した場合であっても、Ｇ（緑）のピーク波長の強度がＢ（青）のピーク波長の強度の１／２以下であるという関係が成立している。また、Ｇ（緑）のピーク波長の強度は、Ｂ（青）のピーク波長の強度の１／５以上となっている。
【００３６】
【表２】
2005338370.tif 000004
【００３７】
また、上述したように、Ｇ（緑）のＬＥＤ３０のピーク波長の強度を制御した場合に、図７（ａ）に示すように、カラーフィルタ７４のシアン（Ｃ）着色部６２Ｃのピーク波長に対応するバックライト５０ａでの強度が、Ｇ（緑）のピーク波長の強度の約１／４以上となっている。詳細には、上記表２に示すように、強度比２は０．３１３となっている。このように、カラーフィルタ７４の着色部６２Ｂの透過率を変更した場合であっても、カラーフィルタ７４のシアン（Ｃ）着色部６２Ｃのピーク波長に対応するバックライト５０ａでの強度がＧ（緑）のピーク波長の強度の約１／４以上であるという関係が成立している。
【００３８】
続いて、上記バックライト５０ａの分光特性とは異なる特性を有するバックライト５０ｂを使用して、Ｇ（緑）のＬＥＤ３０のピーク波長の強度を制御する。バックライト５０ｂの分光特性は、上記第１の実施の形態において使用したものと同様である。このような特性を有するバックライト５０ｂを使用して、上記と同様の方法により上記基準の白色を得るために、Ｇ（緑）のＬＥＤ３０のピーク波長の強度を制御したところ、図７（ｂ）および上記表２に示すように、強度比１は０．４３２となりＧ（緑）のピーク波長の強度はＢ（青）のピーク波長の強度の約１／２以下となっている。また、Ｇ（緑）のピーク波長の強度は、Ｂ（青）のピーク波長の強度の１／５以上となっている。さらに、強度比２は０．６１３となり、カラーフィルタ７４のシアン（Ｃ）着色部６２Ｃのピーク波長に対応するバックライト５０ａでの強度はＧ（緑）のピーク波長の強度の約１／４以上となっている。
【００３９】
［第３の実施の形態］
上記第１および第２の実施の形態において、カラーフィルタ７４は、着色部６２Ｒ（赤）、６２Ｇ（緑）、６２Ｂ（青）および６２Ｃ（シアン）の４色から構成されたものを使用していた。これに対して本実施の形態においては、上記４色の着色部に加えて、さらに第５のＹ（黄）の着色部（不図示）を設けたカラーフィルタ７４を使用する場合について以下に説明する。なお、上記第１の実施の形態と同様の構成等については説明を省略する。
【００４０】
図８は、上記カラーフィルタ７４の分光特性を示す図である。図８に示すように、カラーフィルタ７４の分光特性は、短波側から４４５ｎｍ付近にＢ（青）、５０５ｎｍ付近にＣ（シアン）、５２５ｎｍ付近にＧ（緑）、５７５ｎｍ付近にＹ（黄）および７００ｎｍ付近にＲ（赤）のピーク波長を有している。そして、このそれぞれのピーク波長の透過率は、Ｂ（青）が５２％、Ｃ（シアン）が７０％、Ｇ（緑）が８４％、Ｙ（黄）が７０％およびＹ（黄）が９２％であり、本実施の形態においては、Ｂ（青）の透過率が低いカラーフィルタ７４を使用している。なお、図８に示すグラフのＸ軸はバックライト５０から射出される光の分光特性の波長（ｎｍ）を表し、Ｙ軸はバックライト５０ａから射出される光がバックライト５０を通過する透過率（％）を表している。
【００４１】
また、本実施の形態においては、上述したバックライト５０ａを使用する。このバックライト５０ａの分光特性も上記図５（ａ）に示した分光特性と同様にほぼ同強度の３つのピーク波長を有する。この条件の下で、バックライト５０ａから発光される白色の色温度が６５００Ｋになるように、ＲＧＢ色ＬＥＤ３０を構成するＲ（赤）、Ｇ（緑）およびＢ（青）のＬＥＤのうち、主としてＧ（緑）のＬＥＤ３０のピーク波長の強度を制御する。
【００４２】
図９（ａ）は、バックライト５０ａが上記基準の白色になるようにバックライト５０ａを構成するＬＥＤ３０を制御した場合の分光特性を示す図である。このバックライト５０ａの分光特性は、図５（ａ）に示すように、短波側から４６０ｎｍ付近にＢ（青）、５４０ｎｍ付近にＧ（緑）および６４０ｎｍ付近にＲ（赤）のピーク波長を有している。
図９（ａ）に示すように、Ｇ（緑）のピーク波長の強度が、Ｂ（青）のピーク波長の強度の１／２以下となっている。詳細には表３に示すように、強度比１が０．２３３となっている。このように、バックライト５０ａを白色の色温度である６５００Ｋに合わせた場合には、Ｇ（緑）のピーク波長の強度がＢ（青）のピーク波長の強度の１／２以下となっている。また、Ｇ（緑）のピーク波長の強度は、Ｂ（青）のピーク波長の強度の１／５以上となっている。
【００４３】
【表３】
2005338370.tif 000005
【００４４】
また、上述したように、Ｇ（緑）のＬＥＤ３０のピーク波長の強度を制御した場合に、図９（ａ）に示すように、カラーフィルタ７４のシアン（Ｃ）着色部６２Ｃのピーク波長に対応するバックライト５０ａでの強度が、Ｇ（緑）のピーク波長の強度の約１／４以上となっている。詳細には上記表３に示すように、強度比２が０．４４６となっている。このように、Ｇ（緑）のピーク波長の強度を制御して、Ｃ（シアン）のピーク波長の強度をＧ（緑）のピーク波長の強度の約１／４以上とすることによって、カラーフィルタ７４のＣ（シアン）の色再現性を犠牲にすることを回避することができる。
【００４５】
続いて、上記バックライト５０ａの分光特性とは異なる特性を有するバックライト５０ｂを使用して、Ｇ（緑）のＬＥＤ３０のピーク波長の強度を制御する。バックライト５０ｂは、上記第１の実施の形態において使用したバックライトａを使用している。このバックライト５０ｂの分光特性は、図９（ｂ）に示すように、短波側から４４５ｎｍ付近にＢ（青）、５３０ｎｍ付近にＧ（緑）および６４５ｎｍ付近にＲ（赤）のピーク波長を有している。このような特性を有するバックライト５０ｂを使用して、上記と同様の方法により上記基準の白色を得るために、Ｇ（緑）のＬＥＤ３０のピーク波長の強度を制御したところ、図９（ｂ）および上記表３に示すように、強度比１は０．２５９となりＧ（緑）のピーク波長の強度はＢ（青）のピーク波長の強度の約１／２以下となっている。また、Ｇ（緑）のピーク波長の強度は、Ｂ（青）のピーク波長の強度の１／５以上となっている。さらに、強度比２は０．６４３となり、カラーフィルタ７４のシアン（Ｃ）着色部６２Ｃのピーク波長に対応するバックライト５０ａでの強度は、Ｇ（緑）のピーク波長の強度の約１／４以上となっている。
［第４の実施の形態］
上記第３の実施の形態において、カラーフィルタ７４は、着色部６２Ｒ（赤）、６２Ｇ（緑）、６２Ｂ（青）、６２Ｃ（シアン）およびＹ（黄）の５色の顔料等から構成され、この着色部６２Ｂ（青）におけるＢ（青）のピーク波長の透過率は５２％であり、Ｂ（青）の波長の透過率の低いカラーフィルタ７４を使用していた。これに対して、本実施の形態においては、上記カラーフィルタ７４の色を構成していた顔料を代えることによって、着色部６２ＢにおけるＢ（青）のピーク波長の透過率を５２％から７２％に向上させている点において異なる。このように、カラーフィルタ７４の着色部６２Ｂの透過率を変化させた場合であっても、上記関係すなわち、Ｇ（緑）のピーク波長の強度がＢ（青）のピーク波長の強度の１／２以下、Ｃ（シアン）のピーク波長の強度がＧ（緑）のピーク波長の強度の１／４以上、という関係が成立する。以下に、上記第３の実施の形態と異なる構成等について説明し、同様の構成等については説明を省略する。
【００４６】
図１０は、上記カラーフィルタ７４の分光特性を示す図である。図１０に示すように、カラーフィルタ７４の分光特性は、短波側から４６０ｎｍ付近にＢ（青）、５０５ｎｍ付近にＣ（シアン）、５２５ｎｍ付近にＧ（緑）、５７５ｎｍ付近にＹ（黄）および７００ｎｍ付近にＲ（赤）のピーク波長を有している。そして、このそれぞれのピーク波長の透過率は、Ｂ（青）が７２％、Ｃ（シアン）が７０％、Ｇ（緑）が８４％、Ｙ（黄）が７０％およびＹ（黄）が９２％であり、本実施の形態においては、Ｂ（青）の透過率が低いカラーフィルタ７４を使用している。なお、図１０に示すグラフのＸ軸はバックライト５０ａから射出される光の分光特性の波長（ｎｍ）を表し、Ｙ軸はバックライト５０ａから射出される光がバックライト５０を通過する透過率（％）を表している。
【００４７】
上記第２の実施の形態において説明したように、本実施の形態において、基準となる白色の色温度は６５００Ｋである。そのため、カラーフィルタ７４から発光させる光の温度が６５００Ｋとなるように、バックライト５０ａから射出されるピーク波長の強度をカラーフィルタ７４の波長透過率を考慮して制御する。なお、本実施の形態においては、上記第１の実施の形態で使用したバックライト５０ａと同様のものを使用する。
【００４８】
図１１（ａ）は、上記基準である白表示（色温度６５００Ｋ）にするために、ＲＧＢ色ＬＥＤ３０を構成するＲ（赤）、Ｇ（緑）およびＢ（青）のＬＥＤ３０のうち、主にＧ（緑）のＬＥＤ３０のピーク波長の強度を制御した場合の分光特性を示す図である。このバックライト５０ａの分光特性は、図１１（ａ）に示すように、短波側から４６０ｎｍ付近にＢ（青）、５４０ｎｍ付近にＧ（緑）および６４０ｎｍ付近にＲ（赤）のピーク波長を有している。
【００４９】
図１１（ａ）に示すように、カラーフィルタ７４の着色部６２ＢのＢ（青）の波長の透過率を５２％から７２％に向上させた場合には、バックライト５０ａから射出されるＢ（青）のピーク波長の強度は上記第３の実施の形態と比較して低くなっており、Ｇ（緑）のピーク波長の強度についても上記第３の実施の形態と比較して低くなっている。また、図１１（ａ）に示すように、Ｇ（緑）のピーク波長の強度が、Ｂ（青）のピーク波長の強度の１／２以下となっている。詳細には、表４に示すように、強度比１は０．３０２なっている。このように、カラーフィルタ７４の着色部６２ＢのＢ（青）の波長の透過率を変更した場合であっても、Ｇ（緑）のピーク波長の強度がＢ（青）のピーク波長の強度の１／２以下であるという関係が成立している。また、Ｇ（緑）のピーク波長の強度は、Ｂ（青）のピーク波長の強度の１／５以上となっている。
【００５０】
【表４】
2005338370.tif 000006
【００５１】
また、上述したように、Ｇ（緑）のＬＥＤ３０のピーク波長の強度を制御した場合に、図１１（ｂ）に示すように、カラーフィルタ７４のシアン（Ｃ）着色部６２Ｃのピーク波長に対応するバックライト５０ａでの強度が、Ｇ（緑）のピーク波長の強度の約１／４以上となっている。詳細には、上記表４に示すように、強度比２は０．３６１となっている。このように、カラーフィルタ７４の着色部６２ＢのＢ（青）波長の透過率を変更した場合であっても、カラーフィルタ７４のシアン（Ｃ）着色部６２Ｃのピーク波長に対応するバックライト５０ａでの強度がＧ（緑）のピーク波長の強度の約１／４以上であるという関係が成立している。
【００５２】
続いて、上記バックライト５０ａの分光特性とは異なる特性を有するバックライト５０ｂを使用して、Ｇ（緑）のＬＥＤ３０のピーク波長の強度を制御する。バックライト５０ｂの分光特性は、図１１（ｂ）に示すように、短波側から４４５ｎｍ付近にＢ（青）、５３０ｎｍ付近にＧ（緑）および６４５ｎｍ付近にＲ（赤）のピーク波長を有している。このような特性を有するバックライト５０ｂを使用して、上記と同様の方法により上記基準の白色を得るために、Ｇ（緑）のＬＥＤ３０のピーク波長の強度を制御したところ、図１１（ｂ）および上記表４に示すように、強度比１は０．３２４となりＧ（緑）のピーク波長の強度はＢ（青）のピーク波長の強度の約１／２以下となっている。また、Ｇ（緑）のピーク波長の強度は、Ｂ（青）のピーク波長の強度の１／５以上となっている。さらに、強度比２は０．６３１となりカラーフィルタ７４のシアン（Ｃ）着色部６２Ｃのピーク波長に対応するバックライト５０ａでの強度は、Ｇ（緑）のピーク波長の強度の約１／４以上となっている。
【００５３】
［電子機器］
次に、上述した液晶表示装置６８を備えた電子機器の例について、図１２を用いて説明する。図１２は、携帯電話の斜視図である。上述した液晶表示装置６８は、携帯電話３００の筐体内部に搭載されている。
【００５４】
なお、上述した液晶表示装置６８は、携帯電話以外にも種々の電子機器に適用することができる。例えば、ＰＤＡ(Personal Digital Assistant)、液晶プロジェクタ、マルチメディア対応のパーソナルコンピュータ（ＰＣ）およびエンジニアリング・ワークステーション（ＥＷＳ）、ページャ、ワードプロセッサ、テレビ、ビューファインダ型またはモニタ直視型のビデオテープレコーダ、電子手帳、電子卓上計算機、カーナビゲーション装置、ＰＯＳ端末、タッチパネルを備えた装置などの電子機器に適用することが可能である。
【００５５】
なお、本発明の技術範囲は、上述した実施の形態に限定されるものではなく、本発明の趣旨を逸脱しない範囲において、上述した実施の形態に種々の変更を加えたものを含む。
【図面の簡単な説明】
【００５６】
【図１】本発明に係る液晶表示装置の概略構成を模式的に示す分解斜視図である。
【図２】図１のカラーフィルタの概略構成を示す図である。
【図３】同、４色カラーフィルタの分光特性を示す図である。
【図４】同、バックライトの概略構成を示す図である。
【図５】同、バックライトの強度を制御した場合の図である。
【図６】同、４色カラーフィルタの分光特性を示す図である。
【図７】同、バックライトの強度を制御した場合の図である。
【図８】同、５色カラーフィルタの分光特性を示す図である。
【図９】同、バックライトの強度を制御した場合の図である。
【図１０】同、５色カラーフィルタの分光特性を示す図である。
【図１１】同、バックライトの強度を制御した場合の図である。
【図１２】本発明の電子機器の一実施形態の概略構成図である。
【符号の説明】
【００５７】
５０ａ…バックライト（照明装置）、６２Ｒ、６２Ｇ、６２Ｂ、６２Ｃ…着色部、
７４…カラーフィルタ、  ６８…液晶表示装置（電気光学装置）
【図１】
2005338370.tif 000007
【図２】
2005338370.tif 000008
【図３】
2005338370.tif 000009
【図４】
2005338370.tif 000010
【図５】
2005338370.tif 000011
【図６】
2005338370.tif 000012
【図７】
2005338370.tif 000013
【図８】
2005338370.tif 000014
【図９】
2005338370.tif 000015
【図１０】
2005338370.tif 000016
【図１１】
2005338370.tif 000017
【図１２】
2005338370.tif 000018